(57)【特許請求の範囲】
【請求項１】
Ｂａ及びＳｒから選択される１種以上の元素である第一元素と、ＭｇとＭｎである第二元素と、を含む組成を有する、アルミン酸塩蛍光体であって、
前記アルミン酸塩蛍光体の組成において、Ａｌのモル比を１０としたときに、前記第一元素の合計モル比が変数ａであり、前記第二元素の合計モル比が変数ｂであり、前記Ｓｒのモル比が変数ｍと前記変数ａの積であり、前記Ｍｎのモル比が変数ｎと前記変数ｂの積であり、
前記変数ａ及びｂは下記条件（１）を満たし、前記変数ｍは下記条件（２）を満たし、前記変数ｎは下記条件（３）を満たし、変数ｂと変数ｎの積（ｂ×ｎ）は、０．３＜ｂ×ｎ＜０．６の条件を満たし、３８０ｎｍ以上４８５ｎｍ以下の範囲内に発光ピーク波長を有する光により励起されて、４８５ｎｍ以上５７０ｎｍ以下の範囲内に発光ピーク波長を有する光を発する、アルミン酸塩蛍光体。
０．５＜ｂ＜ａ≦０．５ｂ＋０．５＜１．０      （１）
０≦ｍ≦１．０                                （２）
０．４≦ｎ≦０．７                            （３）
【請求項２】
前記アルミン酸塩蛍光体が、下記式（Ｉ）で表される組成を有する、請求項１に記載のアルミン酸塩蛍光体。
（Ｂａ１−ｍ，Ｓｒｍ）ａ（Ｍｇ１−ｎ，Ｍｎｎ）ｂＡｌ１０Ｏ１５＋ａ＋ｂ      （Ｉ）
(式中、ａ、ｂ、ｍ、ｎは、０．５＜ｂ＜ａ≦０．５ｂ＋０．５＜１．０、０≦ｍ≦１．０、０．４≦ｎ≦０．７を満たす数である。)
【請求項３】
前記変数ａ及びｂは下記条件（４）を満たす、請求項１又は２に記載のアルミン酸塩蛍光体。
０．７＜ｂ＜ａ≦０．５ｂ＋０．５＜１．０      （４）
【請求項４】
前記請求項１から３のいずれか１項に記載のアルミン酸塩蛍光体と、３８０ｎｍ以上４８５ｎｍ以下の範囲に発光スペクトルを有する励起光源とを含む発光装置。
【請求項５】
前記励起光源が４２０ｎｍ以上４７０ｎｍ以下の範囲に発光ピーク波長を有する、請求項４に記載の発光装置。
【請求項６】
Ｂａ及びＳｒから選択される１種以上の元素である第一元素と、ＭｇとＭｎである第二元素と、Ａｌと、Ｏとを含む組成を有し、
前記組成におけるＡｌのモル比を１０としたときに、前記第一元素の合計モル比を変数ａとし、前記第二元素の合計モル比を変数ｂとし、前記Ｓｒのモル比を変数ｍと前記変数ａの積とし、前記Ｍｎのモル比を変数ｎと前記変数ｂの積とし、
前記変数ａ及びｂは下記条件（１）を満たし、前記変数ｍは下記条件（２）を満たし、前記変数ｎは下記条件（３）を満たし、変数ｂと変数ｎの積（ｂ×ｎ）は、０．３＜ｂ×ｎ＜０．６の条件を満たすように、前記各元素を含む化合物を混合し熱処理して、アルミン酸塩蛍光体を得ることを含み、３８０ｎｍ以上４８５ｎｍ以下の範囲内に発光ピーク波長を有する光により励起されて、４８５ｎｍ以上５７０ｎｍ以下の範囲内に発光ピーク波長を有する光を発する、アルミン酸塩蛍光体の製造方法。
０．５＜ｂ＜ａ≦０．５ｂ＋０．５＜１．０      （１）
０≦ｍ≦１．０                                （２）
０．４≦ｎ≦０．７                            （３）
【請求項７】
前記変数ａ及びｂは下記条件（４）を満たす数である、請求項６に記載のアルミン酸塩蛍光体の製造方法。
０．７＜ｂ＜ａ≦０．５ｂ＋０．５＜１．０      （４）
【発明の詳細な説明】
【技術分野】
【０００１】
本発明は、アルミン酸塩蛍光体、発光装置及びアルミン酸塩蛍光体の製造方法に関する。
【背景技術】
【０００２】
発光ダイオード（Light emitting diode：ＬＥＤ）と蛍光体とを組み合わせて白色、電球色、橙色等に発光する発光装置が種々開発されている。これらの発光装置では、光の混色の原理によって所望の発光色が得られる。白色光を放出する発光装置としては、青色を発光する発光素子及び黄色等を発光する蛍光体を用いる発光装置がよく知られている。青色を発光する発光素子と黄色等を発光する蛍光体とを用いた発光装置は、一般照明、車載照明、ディスプレイ、液晶用バックライト等の幅広い分野での使用が求められている。このうち、液晶用バックライト用途の発光装置に用いる蛍光体としては、色度座標上の広範囲の色を再現するために、発光効率と共に色純度が優れていることも求められている。特に液晶用バックライト用途の発光装置に用いる蛍光体は、色再現性範囲を広げる点から、発光スペクトルにおける発光ピークの半値全幅（ＦＷＨＭ：Full Width at Half Maximum、以下「半値幅」と称する。）が狭く、色純度が高い蛍光体が求められている。
【０００３】
例えば、発光スペクトルにおける発光ピークの半値幅の狭い緑色発光蛍光体として、（Ｂａ、Ｓｒ）ＭｇＡｌ１０Ｏ１７：Ｍｎ２＋などのマンガン賦活アルミン酸塩蛍光体が知られている（例えば、特許文献１参照）。特許文献１に開示のマンガン賦活アルミン酸塩蛍光体は、１０ｎｍから１９０ｎｍ程度の波長を有する真空紫外線、具体的には１４６ｎｍの真空紫外線によって励起されて発光する蛍光体である。
【先行技術文献】
【特許文献】
【０００４】
【特許文献１】特開２００４−１５５９０７号公報
【発明の概要】
【発明が解決しようとする課題】
【０００５】
しかし、特許文献１に開示のマンガン賦活アルミン酸塩蛍光体は、３８０ｎｍ以上４８５ｎｍ以下の範囲（以下、「近紫外から青色領域」とも呼ぶこともある。）に発光ピーク波長を有する光を発する発光素子と組み合わせた際に、その発光強度が十分ではない。
そこで、本発明の一実施態様は、近紫外から青色領域の光励起によって高い発光強度を有するアルミン酸塩蛍光体、発光装置及びアルミン酸塩蛍光体の製造方法を提供することを目的とする。
【課題を解決するための手段】
【０００６】
前記課題を解決するための手段は、以下の態様を包含する。
【０００７】
本発明の第一の態様は、Ｂａ及びＳｒから選択される一種以上の元素を含む第一元素と、ＭｇとＭｎを含む第二元素と、を含む組成を有する、アルミン酸塩蛍光体であって、前記アルミン酸塩蛍光体の組成において、Ａｌのモル比を１０としたときに、前記第一元素の合計モル比が変数ａであり、前記第二元素の合計モル比が変数ｂであり、前記Ｓｒのモル比が変数ｍと前記変数ａの積であり、前記Ｍｎのモル比が変数ｎと前記変数ｂの積であり、前記変数ａ及びｂは下記条件（１）を満たし、前記変数ｍは下記条件（２）を満たし、前記変数ｎは下記条件（３）を満たす、蛍光体である。
０．５＜ｂ＜ａ≦０．５ｂ＋０．５＜１．０      （１）
０≦ｍ≦１．０                                （２）
０．４≦ｎ≦０．７                            （３）
【０００８】
本発明の第二の態様は、前記アルミン酸塩蛍光体と、励起光源とを含む発光装置である。
【０００９】
本発明の第三の態様は、Ｂａ及びＳｒから選択される一種以上の元素を含む第一元素と、ＭｇとＭｎを含む第二元素と、Ａｌと、Ｏとを含む組成を有し、前記組成におけるＡｌのモル比を１０としたときに、第一元素（Ｂａ、Ｓｒ）の合計モル比を変数ａとし、第二元素（Ｍｇ及びＭｎ）の合計モル比を変数ｂとし、Ｓｒのモル比を変数ｍと前記変数ａの積とし、Ｍｎのモル比を変数ｎと前記変数ｂとの積とし、前記変数ａ及びｂは下記条件（１）を満たす数となり、前記変数ｍは下記条件（２）を満たし、前記変数ｎは下記条件（３）を満たすように、各元素を含む化合物を混合し熱処理することを含む、アルミン酸塩蛍光体の製造方法である。
０．５＜ｂ＜ａ≦０．５ｂ＋０．５＜１．０      （１）
０≦ｍ≦１．０                                （２）
０．４≦ｎ≦０．７                            （３）
【発明の効果】
【００１０】
本発明の一実施態様によれば、３８０ｎｍ以上４８５ｎｍ以下の範囲に発光スペクトルを有する光の励起によって高い発光強度を有するアルミン酸塩蛍光体、発光装置及びアルミン酸塩蛍光体の製造方法を提供することができる。
【図面の簡単な説明】
【００１１】
【図１】図１は、発光装置の一例を示す概略断面図である。
【図２】図２は、実施例１及び比較例１に係るアルミン酸塩蛍光体の発光スペクトルを示す。
【図３】図３は、実施例１及び比較例１に係るアルミン酸塩蛍光体の反射スペクトルを示す。
【発明を実施するための形態】
【００１２】
以下、本開示に係るアルミン酸塩蛍光体、発光装置及びアルミン酸塩蛍光体の製造方法を実施形態に基づいて説明する。ただし、以下に示す実施形態は、本発明の技術思想を具体化するための例示であって、本発明は、以下のアルミン酸塩蛍光体、発光装置及びアルミン酸塩蛍光体の製造方法に限定されない。なお、色名と色度座標との関係、光の波長範囲と単色光の色名との関係等は、ＪＩＳ  Ｚ８１１０に従う。
【００１３】
アルミン酸塩蛍光体
本開示の第一の実施形態に係るアルミン酸塩蛍光体は、Ｂａ及びＳｒから選択される一種以上の元素を含む第一元素と、ＭｇとＭｎを含む第二元素と、を含む組成を有する、アルミン酸塩蛍光体であって、前記アルミン酸塩蛍光体の組成において、Ａｌのモル比を１０としたときに、第一元素の合計モル比が変数ａであり、第二元素の合計モル比が変数ｂであり、Ｓｒのモル比が変数ｍと変数ａの積であり、Ｍｎのモル比が変数ｎと変数ｂの積であり、変数ａ及び変数ｂは下記条件（１）を満たし、変数ｍは下記条件（２）を満たし、変数ｎは下記条件（３）を満たす数である、蛍光体である。
０．５＜ｂ＜ａ≦０．５ｂ＋０．５＜１．０      （１）
０≦ｍ≦１．０                                （２）
０．４≦ｎ≦０．７                            （３）
【００１４】
前記アルミン酸塩蛍光体の組成において、変数ａは、Ｂａ及びＳｒの合計モル比である。前記アルミン酸塩蛍光体の組成において、変数ａが条件（１）を満たす数ではない場合は、結晶構造が不安定となる場合があり、発光強度が低下する虞がある。また、前記アルミン酸塩蛍光体の組成において、変数ｂは、Ｍｇ及びＭｎの合計のモル比である。前記アルミン酸塩蛍光体の組成において、変数ｂが０．５以下であると、結晶構造が不安定となる場合があり、発光強度が低下する虞がある。
【００１５】
前記アルミン酸塩蛍光体の組成において、変数ａ及び変数ｂは下記条件（４）を満たす数であることが好ましい。
０．７＜ｂ＜ａ≦０．５ｂ＋０．５＜１．０      （４）
前記アルミン酸塩蛍光体の組成において、変数ｂが０．７を超える数であることにより、アルミン酸塩蛍光体の結晶構造がより安定化し、アルミン酸塩蛍光体の発光強度が高くすることができる。
【００１６】
前記アルミン酸塩蛍光体の組成において、変数ｍは、第一元素であるＢａとＳｒの合計のモル数を１とした場合のＳｒのモル比を示し、第一元素は、全てがＢａであってもよく、また、全てがＳｒであってもよい。
【００１７】
前記アルミン酸塩蛍光体の組成において、変数ｎは、第二元素であるＭｇ及びＭｎの合計のモル数を１とした場合のＭｎのモル比を示す。前記アルミン酸塩蛍光体の組成において、第二元素であるＭｇ及びＭｎのうち、Ｍｎのモル比を示す変数ｎが０．４未満又は０．７を超えると、近紫外から青色領域の光励起による発光強度が低下する場合がある。
【００１８】
前記アルミン酸塩蛍光体の組成において、変数ｎは、０．４≦ｎ≦０．６の条件を満たす数であることが好ましい。
前記アルミン酸塩蛍光体の組成において、変数ｎが、０．４≦ｎ≦０．６の条件を満たす数であることにより、発光強度をより向上することができ、近紫外から青色領域の光励起によるアルミン酸塩蛍光体の発光強度をより高くすることができる。
【００１９】
前記アルミン酸塩蛍光体の組成におけるＭｎのモル比を示す変数ｎと、変数ｂとの積（ｂ×ｎ）は、０．３＜ｂ×ｎ＜０．６の条件を満たす数であることが好ましい。
例えば、特許文献１に開示のマンガン賦活アルミン酸塩蛍光体の近紫外から青色領域の光励起による発光強度が低い理由は、この蛍光体の発光特性として、真空紫外線の吸収率よりも近紫外から青色領域の光の吸収率が低いことが考えられる。本開示の第一の実施形態に係るアルミン酸塩蛍光体は、近紫外から青色領域の光で励起された場合、Ｍｎの賦活量が上記所定値よりも多いことにより、近紫外から青色領域の光の吸収が多くなり、発光強度を高くすることができる。また、Ｍｎの賦活量を上記所定値よりも少なくすることにより、賦活量が多すぎることによる濃度消光を抑制し、発光強度を高くすることができる。
【００２０】
前記アルミン酸塩蛍光体は、下記式（Ｉ）で表される組成を有することが好ましい。下記式（Ｉ）で表される組成を有するアルミン酸塩蛍光体は、高い発光強度を有し、近紫外から青色領域の光励起により、発光強度をより高くすることができる。
（Ｂａ１−ｍ，Ｓｒｍ）a（Ｍｇ１−ｎ，Ｍｎｎ）ｂＡｌ１０Ｏ１５＋ａ＋ｂ      （Ｉ）
（式中、ａ、ｂ、ｍ、ｎは、０．５＜ｂ＜ａ≦０．５ｂ＋０．５＜１．０、０≦ｍ≦１．０、０．４≦ｎ≦０．７を満たす数である。）
【００２１】
本開示の第一の実施形態に係るアルミン酸塩蛍光体は、近紫外から青色領域の光励起、例えば、発光ピーク波長が４５０ｎｍの光で励起させた発光スペクトルにおける発光ピークの半値幅が、好ましくは４５ｎｍ以下、より好ましくは４０ｎｍ以下、さらに好ましくは３０ｎｍ以下である。近紫外から青色領域の光励起によって緑色光を発光する蛍光体として、例えばユウロピウム（Ｅｕ）で賦活されたβサイアロン蛍光体が知られている。このβサイアロン蛍光体は、励起波長４５０ｎｍの光を照射した発光スペクトルにおける発光ピークの半値幅が５０ｎｍ程度であり、本開示の第一の実施形態に係るアルミン酸塩蛍光体の半値幅のほうが狭い。前記アルミン酸塩蛍光体は、発光スペクトルにおける発光ピークの半値幅が狭いことにより、色純度が高い。前記アルミン酸塩蛍光体を含む発光装置は、例えば液晶用バックライトとして用いた場合に、色再現範囲を広げることができる。
【００２２】
本開示の第一の実施形態に係るアルミン酸塩蛍光体は、マンガン（Ｍｎ）で賦活され、近紫外から青色領域の光励起により緑色を発光する。前記アルミン酸塩蛍光体は、具体的には３８０ｎｍ以上４８５ｎｍ以下の波長範囲の光を吸収して、発光スペクトルにおける発光ピーク波長が、好ましくは４８５ｎｍ以上５７０ｎｍ以下、より好ましくは４９５ｎｍ以上５６０ｎｍ以下、さらに好ましくは５０５ｎｍ以上５５０ｎｍ以下の範囲にある。
【００２３】
発光装置
本開示の第二の実施形態に係り、第一の実施形態に係るアルミン酸塩蛍光体を用いた発光装置の一例を図面に基づいて説明する。図１は、本発明の一実施態様の発光装置１００を示す概略断面図である。
【００２４】
発光装置１００は、成形体４０と、発光素子１０と、蛍光部材５０とを備える。成形体４０は、第１のリード２０及び第２のリード３０と、熱可塑性樹脂又は熱硬化性樹脂を含む樹脂部４２とが一体的に成形されてなるものである。成形体４０は底面と側面を持つ凹部を形成しており、凹部の底面に発光素子１０が載置されている。発光素子１０は一対の正負の電極を有しており、その一対の正負の電極はそれぞれ第１のリード２０及び第２のリード３０とそれぞれワイヤ６０を介して電気的に接続されている。発光素子１０は蛍光部材５０により被覆されている。蛍光部材５０は、例えば、発光素子１０からの光を波長変換する蛍光体７０と樹脂を含む。更に蛍光体７０は、第一の蛍光体７１と第二の蛍光体７２とを含む。発光素子１０の正負一対の電極に接続された第１のリード２０及び第２のリード３０は、発光装置１００を構成するパッケージの外方に向けて、第１のリード２０及び第２のリード３０の一部が露出されている。これらの第１のリード２０及び第２のリード３０を介して、外部から電力の供給を受けて発光装置１００を発光させることができる。
【００２５】
発光素子１０は、励起光源として用いられており、３８０ｎｍ以上４８５ｎｍ以下の範囲に発光ピーク波長を有するものであることが好ましい。発光素子１０の発光ピーク波長の範囲は、より好ましくは３９０ｎｍ以上４８０ｎｍ以下であり、さらに好ましくは４２０ｎｍ以上４７０ｎｍ以下である。本開示の第一の実施形態に係るアルミン酸塩蛍光体は、３８０ｎｍ以上４８５ｎｍ以下の範囲に発光スペクトルを有する励起光源によって効率よく励起される。前記アルミン酸塩蛍光体は、特に４２０ｎｍ以上４７０ｎｍ以下の範囲に発光ピーク波長を有する励起光源からの光の反射率が低く、すなわち、光の吸収率が高く、効率よく励起される。本開示の第一の実施形態に係るアルミン酸塩蛍光体は、前記波長範囲に発光ピーク波長を有する励起光源からの光により効率よく励起され、高い発光強度を有するアルミン酸塩蛍光体により、発光素子１０からの光と蛍光体７０からの蛍光との混色光を発する発光装置１００を構成することが可能となる。
【００２６】
発光素子１０の発光スペクトルの半値幅は、例えば、３０ｎｍ以下とすることができる。
【００２７】
発光素子１０には半導体発光素子を用いることが好ましい。光源として半導体発光素子を用いることによって、高効率で入力に対する出力のリニアリティが高く、機械的衝撃にも強い安定した発光装置を得ることができる。
半導体発光素子としては、例えば、窒化物系半導体（ＩｎＸＡｌＹＧａ１−Ｘ−ＹＮ、０≦Ｘ、０≦Ｙ、Ｘ＋Ｙ≦１）を用いた半導体発光素子を用いることができる。
【００２８】
発光装置１００は、少なくとも本開示の第一の実施形態に係るアルミン酸塩蛍光体を含み、式（Ｉ）で表される組成を有するアルミン酸塩蛍光体を含むことが好ましい。
【００２９】
本開示の第一の実施形態に係るアルミン酸塩蛍光体を含む第一の蛍光体７１は、例えば、発光素子１０を覆う蛍光部材５０に含有されて発光装置１００を構成することができる。アルミン酸塩蛍光体を含む第一の蛍光体７１を含有する蛍光部材５０により発光素子１０が覆われた発光装置１００では、発光素子１０から出射された光の一部がアルミン酸塩蛍光体に吸収されて、緑色光として放射される。３８０ｎｍ以上４８５ｎｍ以下の波長範囲に発光スペクトルを有する光を発し、特に４２０ｎｍ以上４７０ｎｍ以下の範囲に発光ピーク波長を有する光を発する発光素子１０を用いることで、放射される光をより有効に利用することができる。よって、発光効率が高い発光装置を提供することができる。
【００３０】
第一の蛍光体７１の含有量は、例えば樹脂（１００質量部）に対して１質量部以上５０質量部以下とすることができ、２質量部以上４０質量部以下であることが好ましい。
【００３１】
蛍光部材５０は第一の蛍光体７１とは発光ピーク波長が異なる第二の蛍光体７２を含むことが好ましい。例えば、発光装置１００は、３８０ｎｍ以上４８５ｎｍ以下の波長範囲に発光スペクトルを有し、特に４２０ｎｍ以上４７０ｎｍ以下の範囲に発光ピーク波長を有する光を放出する発光素子１０と、この光によって励起される本発明の一実施態様のアルミン酸塩蛍光体を含む第一の蛍光体７１及び第二の蛍光体７２を適宜備えることにより、広い色再現範囲や高い演色性を有する発光装置１００とすることができる。
【００３２】
第二の蛍光体７２としては、発光素子１０からの光を吸収し、第一の蛍光体７１とは異なる波長の光に波長変換するものであればよい。例えば、（Ｃａ，Ｓｒ，Ｂａ）２ＳｉＯ４：Ｅｕ、（Ｙ，Ｇｄ，Ｌｕ）３（Ｇａ，Ａｌ）５Ｏ１２：Ｃｅ、（Ｓｉ，Ａｌ）６（Ｏ，Ｎ）８：Ｅｕ、ＳｒＧａ２Ｓ４：Ｅｕ、Ｋ２ＳｉＦ６：Ｍｎ、（Ｂａ，Ｃａ，Ｓｒ）２Ｓｉ５Ｎ８：Ｅｕ、ＣａＡｌＳｉＮ３：Ｅｕ、（Ｃａ，Ｓｒ）ＡｌＳｉＮ３：Ｅｕ、（Ｃａ，Ｓｒ，Ｂａ）８ＭｇＳｉ４Ｏ１６（Ｆ，Ｃｌ，Ｂｒ）２：Ｅｕ、（Ｙ，Ｌａ）３Ｓｉ６Ｎ１１：Ｃｅ、Ｃａ３Ｓｃ２Ｓｉ３Ｏ１２：Ｃｅ、ＣａＳｃ４Ｏ４：Ｃｅ等が挙げられる。
【００３３】
蛍光部材５０が第二の蛍光体７２を更に含む場合、その第二の蛍光体７２は、赤色に発光する赤色蛍光体であることが好ましく、３８０ｎｍ以上４８５ｎｍ以下の波長範囲の光を吸収し、６１０ｎｍ以上７８０ｎｍ以下の波長範囲の光を発することが好ましい。発光装置が赤色蛍光体を含むことで、照明装置、液晶表示装置等に、より好適に適用することができる。
赤色蛍光体としては、組成式がＫ２ＳｉＦ６：Ｍｎで示される４価Ｍｎ賦活フッ化物蛍光体、ＣａＳｉＡｌＮ３：Ｅｕ、（Ｃａ，Ｓｒ）ＡｌＳｉＮ３：Ｅｕ、ＳｒＬｉＡｌ３Ｎ４：Ｅｕで示される２価Ｅｕ賦活窒化物蛍光体、等を挙げることができる。これらのうち、赤色蛍光体は、色純度を高くし、色再現範囲を広げられる観点から、発光スペクトルの半値幅が２０ｎｍ以下である４価Ｍｎ賦活フッ化物蛍光体であることが好ましい。
【００３４】
第一の蛍光７１体及び第二の蛍光体７２（以下、併せて単に「蛍光体７０」ともいう）は、封止材料とともに発光素子を被覆する蛍光部材５０を構成する。蛍光部材５０を構成する封止材料としては、シリコーン樹脂、エポキシ樹脂等を挙げることができる。
【００３５】
蛍光部材５０中の蛍光体７０の総含有量は、例えば、樹脂（１００質量部）に対して５質量部以上３００質量部以下とすることができ、１０質量部以上２５０質量部以下が好ましく、１５質量部以上２３０質量部以下がより好ましく、１５質量部以上２００質量部以下が更に好ましい。蛍光部材５０中の蛍光体の総含有量が、上記範囲内であると、発光素子１０から発した光を蛍光体７０で効率よく波長変換することができる。
【００３６】
蛍光部材５０は、封止材料及び蛍光体７０に加えて、フィラー、光拡散材等を更に含んでいてもよい。例えば、光拡散材を含むことで、発光素子１０からの指向性を緩和させ、視野角を増大させることができる。フィラーとしては、例えばシリカ、酸化チタン、酸化亜鉛、酸化ジルコニウム、アルミナ等を挙げることができる。蛍光部材５０がフィラーを含む場合、フィラーの含有量は、例えば、樹脂（１００質量部）に対して１質量部以上２０質量部以下とすることができる。
【００３７】
アルミン酸塩蛍光体の製造方法
次に、本開示の第三の実施形態に係り、本開示の第一の実施形態に係るアルミン酸塩蛍光体の製造方法について説明する。アルミン酸塩蛍光体は、アルミン酸塩蛍光体の組成を構成する元素を含む化合物を用いて製造することができる。
【００３８】
アルミン酸塩蛍光体の組成を構成する元素を含む化合物
アルミン酸塩蛍光体の組成を構成する元素を含む化合物は、アルミニウム（Ａｌ）を含む化合物、バリウム（Ｂａ）を含む化合物、必要に応じてストロンチウム（Ｓｒ）を含む化合物、マグネシウム（Ｍｇ）を含む化合物、又はマンガン（Ｍｎ）を含む化合物が挙げられる。
【００３９】
アルミニウムを含む化合物
アルミニウムを含む化合物は、Ａｌを含有する酸化物、水酸化物、窒化物、酸窒化物、フッ化物、塩化物等が挙げられる。これらの化合物は、水和物であってもよい。アルミニウムを含む化合物としては、アルミニウム金属単体又はアルミニウム合金を用いてもよく、化合物の少なくも一部に代えて金属単体又は合金を用いてもよい。
Ａｌを含む化合物として、具体的には、Ａｌ２Ｏ３、Ａｌ（ＯＨ）３、ＡｌＮ、ＡｌＯＮ、ＡｌＦ３、ＡｌＣｌ３等が挙げられる。Ａｌを含む化合物は、一種を単独で用いてもよく、二種以上を組み合わせて用いてもよい。Ａｌを含む化合物は、酸化物（Ａｌ２Ｏ３）であることが好ましい。酸化物は、他の材料と比較して、アルミン酸塩蛍光体の目的とする組成以外の他の元素を含んでおらず、目的とする組成の蛍光体を得易いためである。また、目的とする組成以外の元素を含む化合物を用いた場合には、得られた蛍光体中に残留不純物元素が存在する場合があり、この残留不純物元素が発光に関してキラー要素となり、発光強度が著しく低下する虞がある。
【００４０】
バリウムを含む化合物
バリウムを含む化合物は、Ｂａを含有する酸化物、水酸化物、炭酸塩、硝酸塩、硫酸塩、カルボン酸塩、ハロゲン化物、窒化物等が挙げられる。これらのバリウムを含む化合物は、水和物の形態であってもよい。具体的には、ＢａＯ、Ｂａ（ＯＨ）２・８Ｈ２Ｏ、ＢａＣＯ３、Ｂａ（ＮＯ３）２、ＢａＳＯ４、Ｂａ（ＯＣＯ）２・２Ｈ２Ｏ、Ｂａ（ＯＣＯＣＨ３）２、ＢａＣｌ２・６Ｈ２Ｏ、Ｂａ３Ｎ２、ＢａＮＨ等が挙げられる。Ｂａを含む化合物は、一種を単独で用いてもよく、二種以上を組み合わせて用いてもよい。これらの中でも、取り扱いやすい点から炭酸塩、酸化物が好ましい。空気中での安定性がよく、加熱により容易に分解し、目的とする組成以外の元素が残留しにくく、残留不純物元素による発光強度の低下を抑制しやすいため、Ｂａを含有する炭酸塩（ＢａＣＯ３）がより好ましい。
【００４１】
ストロンチウムを含む化合物
ストロンチウムを含む化合物は、Ｓｒを含有する酸化物、水酸化物、炭酸塩、硝酸塩、硫酸塩、カルボン酸塩、ハロゲン化物、窒化物等が挙げられる。これらのストロンチウムを含む化合物は、水和物の形態であってもよい。具体的には、ＳｒＯ、Ｓｒ（ＯＨ）２・８Ｈ２Ｏ、ＳｒＣＯ３、Ｓｒ（ＮＯ３）２・４Ｈ２Ｏ、ＳｒＳＯ４、Ｓｒ（ＯＣＯ）２・Ｈ２Ｏ、Ｓｒ（ＯＣＯＣＨ３）２・０．５Ｈ２Ｏ、ＳｒＣｌ２・６Ｈ２Ｏ、Ｓｒ３Ｎ２、ＳｒＮＨ等が挙げられる。Ｓｒを含む化合物は、一種を単独で用いてもよく、二種以上を組み合わせて用いてもよい。これらの中でも、取り扱いやすい点から炭酸塩、酸化物が好ましい。空気中での安定性がよく、加熱により容易に分解し、目的とする組成以外の元素が残留しにくく、残留不純物元素による発光強度の低下を抑制しやすいため、Ｓｒを含有する炭酸塩（ＳｒＣＯ３）がより好ましい。
【００４２】
マグネシウムを含む化合物
マグネシウムを含む化合物は、Ｍｇを含有する酸化物、水酸化物、炭酸塩、硝酸塩、硫酸塩、カルボン酸塩、ハロゲン化物、窒化物等が挙げられる。これらのマグネシウムを含む化合物は、水和物の形態であってもよい。具体的には、ＭｇＯ、Ｍｇ（ＯＨ）２、３ＭｇＣＯ３・Ｍｇ（ＯＨ）２・３Ｈ２Ｏ、ＭｇＣＯ３・Ｍｇ（ＯＨ）２・ｎＨ２Ｏ、Ｍｇ（ＮＯ３）２・６Ｈ２Ｏ、ＭｇＳＯ４、Ｍｇ（ＯＣＯ）２・Ｈ２Ｏ、Ｍｇ（ＯＣＯＣＨ３）２・４Ｈ２Ｏ、ＭｇＣｌ２、Ｍｇ３Ｎ２、ＭｇＮＨ等が挙げられる。Ｍｇを含む化合物は、一種を単独で用いてもよく、二種以上を組み合わせて用いてもよい。これらの中でも、取り扱いやすい点から炭酸塩、酸化物が好ましい。空気中での安定性がよく、加熱により容易に分解し、目的とする組成以外の元素が残留しにくく、残留不純物元素による発光強度の低下を抑制しやすいため、Ｍｇを含有する酸化物（ＭｇＯ）がより好ましい。
【００４３】
マンガンを含む化合物
マンガンを含む化合物は、Ｍｎを含有する酸化物、水酸化物、炭酸塩、硝酸塩、硫酸塩、カルボン酸塩、ハロゲン化物、窒化物等が挙げられる。これらのマンガンを含む化合物は、水和物の形態であってもよい。具体的には、ＭｎＯ２、Ｍｎ２Ｏ２、Ｍｎ３Ｏ４、ＭｎＯ、Ｍｎ（ＯＨ）２、ＭｎＣＯ３、Ｍｎ（ＮＯ３）２、Ｍｎ（ＯＣＯＣＨ３）２・２Ｈ２Ｏ、Ｍｎ（ＯＣＯＣＨ３）３・ｎＨ２Ｏ、ＭｎＣｌ２・４Ｈ２Ｏ等が挙げられる。Ｍｎを含む化合物は、一種を単独で用いてもよく、二種以上を組み合わせて用いてもよい。これらの中でも、取り扱いやすい点から炭酸塩、酸化物が好ましい。空気中での安定性がよく、加熱により容易に分解し、目的とする組成以外の元素が残留しにくく、残留不純物元素による発光強度の低下を抑制しやすいため、Ｍｎを含有する炭酸塩（ＭｎＣＯ３）がより好ましい。
【００４４】
化合物の混合
本開示の第三の実施形態に係るアルミン酸塩蛍光体の製造方法において、Ｂａを含む化合物及びＳｒを含む化合物から選択される少なくとも一種以上の化合物と、Ｍｇを含む化合物と、Ｍｎを含む化合物と、Ａｌを含む化合物を、アルミン酸塩蛍光体の組成において、Ａｌのモル比を１０としたときに、Ｂａ及びＳｒから選択される１種以上の元素を含む第一元素の合計モル比を変数ａとし、ＭｇとＭｎを含む第二元素の合計モル比を変数ｂとし、Ｓｒのモル比を変数ｍと変数ａの積とし、Ｍｎのモル比を変数ｎと変数ｂの積とし、変数ａ及びｂが下記条件（１）を満たす数となり、変数ｍが下記条件（２）を満たす数となり、変数ｎが下記条件（３）を満たす数となるように、各元素を含む化合物を混合して原料混合物を得る。
０．５＜ｂ＜ａ≦０．５ｂ＋０．５＜１．０      （１）
０≦ｍ≦１．０                                （２）
０．４≦ｎ≦０．７                            （３）
【００４５】
変数ａ及びｂは下記条件（４）を満たす数となるように、各元素を含む化合物を混合することが好ましい。
０．７＜ｂ＜ａ≦０．５ｂ＋０．５＜１．０      （４）
変数ｂが０．７より大きく、変数ａ及びｂが上記条件（４）を満たす数であることにより、アルミン酸塩蛍光体の結晶構造がより安定化し、得られるアルミン酸塩蛍光体の発光強度が高くすることができる。
【００４６】
変数ｎは、０．４≦ｎ≦０．６の条件を満たし、または変数ｂと変数ｎの積（ｂ×ｎ）は、０．３＜ｂ×ｎ＜０．６の条件を満たす数であることが好ましい。
これにより、Ｍｎ賦活量を最適な範囲とすることができ、励起光源に含まれる近紫外から青色領域の光の吸収を促進させ、Ｍｎ賦活量が多すぎることによる濃度消光を抑制し、発光強度を高くすることができ、近紫外から青色領域の光励起により発光強度をさらに高くすることができる。
【００４７】
原料混合物は、必要に応じてハロゲン化物等のフラックスを含んでいてもよい。原料混合物にフラックスが含有されることにより、原料同士の反応が促進され、固相反応がより均一に進行しやすい。これは、原料混合物を熱処理する温度が、フラックスとして用いるハロゲン化物等の液相の生成温度とほぼ同じであるか、前記生成温度よりも高い温度であるため、反応が促進されると考えられる。
ハロゲン化物としては、希土類金属、アルカリ土類金属、アルカリ金属のフッ化物、塩化物等が挙げられる。フラックスとして、アルカリ土類金属のハロゲン化物を用いる場合には、目的とするアルミン酸塩蛍光体の組成となるような化合物としてフラックスを加えることもできる。フラックスとして具体的には、例えば、フッ化バリウム（ＢａＦ２）、フッ化ストロンチウム（ＳｒＦ２）、フッ化マグネシウム（ＭｇＦ２）、フッ化アルミニウム（ＡｌＦ３）、フッ化マンガン（ＭｎＦ２）、フッ化カルシウム（ＣａＦ２）等が挙げられる。フッ化マグネシウム（ＭｇＦ２）が好ましい。フラックスにフッ化マグネシウムを用いることにより、結晶構造が安定するからである。
原料混合物がフラックスを含む場合、フラックスの含有量は、原料混合物（１００質量％）を基準として、好ましくは１０質量％以下、より好ましくは５質量％以下であり、好ましくは０．１質量％以上である。フラックス含有量が前記範囲であると、フラックスが少ないために粒子成長の不足により、結晶構造を形成し難くなることがなく、また、フラックスが多すぎて、結晶構造を形成し難くなることがないからである。
【００４８】
原料混合物は、各元素を含む化合物を所望の配合比となるように秤量した後、例えばボールミル、振動ミル、ハンマーミル、ロールミル、ジェットミル等の乾式粉砕機を用いて粉砕混合してもよく、乳鉢と乳棒等を用いて粉砕混合してもよく、例えばリボンブレンダー、ヘンシェルミキサー、Ｖ型ブレンダー等の混合機を用いて混合してもよく、乾式粉砕機と混合機の両方を用いて粉砕混合してもよい。また、混合は、乾式混合でもよく、溶媒等を加えて湿式混合してもよい。混合は、乾式混合することが好ましい。湿式よりも乾式の方が工程時間を短縮でき、生産性の向上に繋がるからである。
【００４９】
原料混合物の熱処理
原料混合物は、黒鉛等の炭素材質、窒化ホウ素（ＢＮ）、酸化アルミニウム（アルミナ）、タングステン（Ｗ）、モリブデン（Ｍｏ）の材質のルツボ、ボート等に入れて熱処理することができる。
【００５０】
原料混合物を熱処理する温度は、結晶構造の安定性の観点から、好ましくは１０００℃以上１８００℃以下、より好ましくは１１００℃以上１７５０℃以下、さらに好ましくは１２００℃以上１７００℃以下、特に好ましくは１３００℃以上１６５０℃以下である。
【００５１】
熱処理時間は、昇温速度、熱処理雰囲気等によって異なり、熱処理温度に達してから、好ましくは１時間以上、より好ましくは２時間以上、さらに好ましくは３時間以上であり、好ましくは２０時間以下、より好ましくは１８時間以下、さらに好ましくは１５時間以下である。
【００５２】
原料混合物を熱処理する雰囲気は、アルゴン、窒素等の不活性雰囲気、水素等を含む還元性雰囲気、又は大気中等の酸化雰囲気にて行なうことができる。原料混合物は、還元性を有する窒素雰囲気中で熱処理し、蛍光体を得ることが好ましい。原料混合物を熱処理する雰囲気は、還元性のある水素ガスを含む窒素雰囲気であることがより好ましい。
アルミン酸塩蛍光体は、水素及び窒素を含む還元雰囲気のように還元力の高い雰囲気中において、原料混合物の反応性がよくなり、加圧することなく大気圧下で熱処理することができる。熱処理は、例えば、電気炉、ガス炉等を使用することができる。
【００５３】
後処理
得られた蛍光体は、湿式分散し、湿式ふるい、脱水、乾燥、乾式ふるい等の後処理工程を行なってもよく、これらの後処理工程により、所望の平均粒径を有する蛍光体が得られる。例えば、熱処理後の蛍光体は、溶媒中に分散させ、分散させた蛍光体をふるい上に配置し、ふるいを介して種々の振動を加えながら溶媒流を流して、焼成物をメッシュ通過させて湿式ふるいを行い、次いで脱水、乾燥し、乾式ふるいを経て、所望の平均粒径を有する蛍光体を得ることができる。
熱処理後の蛍光体を媒体中に分散させることによって、フラックスの焼成残留分等の不純物や原料の未反応成分を除くことができる。湿式分散には、アルミナボールやジルコニアボール等の分散媒を用いてもよい。
【実施例】
【００５４】
以下、本発明を実施例により具体的に説明する。
【００５５】
実施例１
仕込みモル比が（Ｂａ０．５Ｓｒ０．５）０．９２（Ｍｇ０．４Ｍｎ０．６）０．８５Ａｌ１０Ｏ１６．７７で表わされる組成となるように、原料として、ＢａＣＯ３（ＢａＣＯ３含有量９９．３質量％）を３６．６ｇ、ＳｒＣＯ３（ＳｒＣＯ３含有量：９９．０質量％）を２７．４ｇ、Ａｌ２Ｏ３（Ａｌ２Ｏ３含有量：９９．５質量％）を２０４．９ｇ、ＭｇＯ（ＭｇＯ含有量：９８．０質量％）を４．０ｇ、ＭｎＣＯ３（ＭｎＣＯ３含有量：９４．８質量％）を２４．７ｇ秤量し、フラックスとしてＭｇＦ２を２．５ｇ添加した原料を乾式混合し、原料混合物を得た。
得られた原料混合物をアルミナ坩堝に充填し、蓋をして、Ｈ２が３体積％、Ｎ２が９７体積％の混合雰囲気中で、１５００℃、５時間熱処理することで、アルミン酸塩蛍光体を得た。
【００５６】
実施例２
仕込みモル比が（Ｂａ０．５Ｓｒ０．５）０．９５（Ｍｇ０．６Ｍｎ０．４）０．９３Ａｌ１０Ｏ１６．８８で表わされる組成となるように、原料として、ＢａＣＯ３を３７．８ｇ、ＳｒＣＯ3を２８．４ｇ、Ａｌ２Ｏ３を２０５．６ｇ、ＭｇＯを７．６ｇ、ＭｎＣＯ３を１８．１ｇ秤量し、フラックスとしてＭｇＦ２を２．５ｇ添加したこと以外は、実施例１と同様にして、アルミン酸塩蛍光体を得た。
【００５７】
実施例３
仕込みモル比が（Ｂａ０．５Ｓｒ０．５）０．９５（Ｍｇ０．４Ｍｎ０．６）０．９３Ａｌ１０Ｏ１６．８８で表わされる組成となるように、原料として、ＢａＣＯ３を３７．１ｇ、ＳｒＣＯ3を２７．８ｇ、Ａｌ２Ｏ３を２０１．６ｇ、ＭｇＯを４．４ｇ、ＭｎＣＯ３を２６．６ｇ秤量し、フラックスとしてＭｇＦ２を２．５ｇ添加したこと以外は、実施例１と同様にして、アルミン酸塩蛍光体を得た。
【００５８】
実施例４
仕込みモル比が（Ｂａ０．５Ｓｒ０．５）０．９２（Ｍｇ０．６Ｍｎ０．４）０．８５Ａｌ１０Ｏ１６．７７で表わされる組成となるように、原料として、ＢａＣＯ３を３７．２ｇ、ＳｒＣＯ３を２７．９ｇ、Ａｌ２Ｏ３を２０８．６ｇ、ＭｇＯを６．９ｇ、ＭｎＣＯ３を１６．８ｇ秤量し、フラックスとしてＭｇＦ２を２．５ｇ添加したことを以外は、実施例１と同様にして、アルミン酸塩蛍光体を得た。
【００５９】
実施例５
仕込みモル比が（Ｂａ０．５Ｓｒ０．５）０．９２（Ｍｇ０．３Ｍｎ０．７）０．８５Ａｌ１０Ｏ１６．７７で表わされる組成となるように、原料として、ＢａＣＯ３を３６．２ｇ、ＳｒＣＯ３を２７．２ｇ、Ａｌ２Ｏ３を２０３．０ｇ、ＭｇＯを２．５ｇ、ＭｎＣＯ３を２８．６ｇ秤量し、フラックスとしてＭｇＦ２を２．５ｇ添加したこと以外は、実施例１と同様にして、アルミン酸塩蛍光体を得た。
【００６０】
比較例１
仕込みモル比が（Ｂａ０．５Ｓｒ０．５）０．９５（Ｍｇ０．８Ｍｎ０．２）０．９３Ａｌ１０Ｏ１６．８８で表わされる組成となるように、原料として、ＢａＣＯ３を３８．６ｇ、ＳｒＣＯ３を２９．０ｇ、Ａｌ２Ｏ３を２０９．８ｇ、ＭｇＯを１０．９ｇ、ＭｎＣＯ３を９．２ｇ秤量し、フラックスとしてＭｇＦ２を２．５ｇ添加したこと以外は、実施例１と同様にして、アルミン酸塩蛍光体を得た。
【００６１】
比較例２
仕込みモル比が（Ｂａ０．５Ｓｒ０．５）１．００（Ｍｇ０．４Ｍｎ０．６）１．００Ａｌ１０Ｏ１７．００で表わされる組成となるように、原料として、ＢａＣＯ３を３８．３ｇ、ＳｒＣＯ３を２８．８ｇ、Ａｌ２Ｏ３を１９７．７ｇ、ＭｇＯを４．８ｇ、ＭｎＣＯ３を２８．１ｇ秤量し、フラックスとしてＭｇＦ２を２．４ｇ添加したこと以外は、実施例１と同様にして、アルミン酸塩蛍光体を得た。
【００６２】
比較例３
仕込みモル比が（Ｂａ０．５Ｓｒ０．５）０．９５（Ｍｇ０．２Ｍｎ０．８）０．９３Ａｌ１０Ｏ１６．８８で表わされる組成となるように、原料として、ＢａＣＯ３を３６．４ｇ、ＳｒＣＯ３を２７．３ｇ、Ａｌ２Ｏ３を１９７．８ｇ、ＭｇＯを１．４ｇ、ＭｎＣＯ３を３４．８ｇ秤量し、フラックスとしてＭｇＦ２を２．４ｇ添加したこと以外は、実施例１と同様にして、アルミン酸塩蛍光体を得た。
【００６３】
発光特性の評価
相対発光強度（％）
実施例及び比較例の蛍光体について、発光特性を測定した。量子効率測定装置（大塚電子株式会社製、ＱＥ−２０００）を用いて、励起波長４５０ｎｍの光を各蛍光体に照射し、室温（２５℃±５℃）における発光スペクトルを測定した。得られた発光スペクトルの発光強度（％）を求めた、相対発光強度は、比較例１の蛍光体の発光強度を１００％として算出した。結果を表１に示す。また、図２に、実施例１及び比較例１に係るアルミン酸塩蛍光体について、波長に対する相対発光強度（％）の発光スペクトルを示した。
【００６４】
半値幅：ＦＷＨＭ
実施例及び比較例の蛍光体について、得られた発光スペクトルの半値幅（ＦＷＨＭ）を測定した。結果を表１に示す。
【００６５】
発光ピーク波長
実施例及び比較例の蛍光体について、得られた発光スペクトルが最大となる波長を発光ピーク波長（ｎｍ）として測定した。結果を表１に示す。
【００６６】
反射率（％）
実施例及び比較例の蛍光体について、分光蛍光光度計（株式会社日立ハイテクノロジーズ製、Ｆ−４５００）を用いて、室温（２５℃±５℃）のもと、励起光源となるハロゲンランプからの光を試料に照射し、励起側と蛍光側の分光器の波長を合わせて走査することで反射光を測定した。励起波長４５０ｎｍの光に対する反射光の割合を、ＣａＨＰＯ４の反射率を基準として、反射率（％）として表１に示す。また、実施例に係る蛍光体及び比較例１に係る蛍光体について、波長に対する反射率（Reflection）を反射スペクトルとして図３に示す。
【００６７】
【表１】
0006460141.tif 000002
【００６８】
表１に示すように、実施例１から５のアルミン酸塩蛍光体は、アルミン酸塩蛍光体の組成において、Ａｌのモル比を１０としたときの変数ａ、ｂ、ｍ及びｎの値が条件（１）乃至（３）を満たしている。これらの実施例１から５は、発光ピーク波長４５０ｎｍの青色光の励起により、比較例１から３のアルミン酸塩蛍光体よりも相対発光強度が高くなった。特に実施例１から４のアルミン酸塩蛍光体は、Ａｌのモル比を１０としたときに、第二元素（Ｍｇ及びＭｎ）中のＭｎのモル比を示す変数ｎが０．４≦ｎ≦０．６の条件を満たし、Ｍｎのモル比を示す変数ｎと変数ｂの積（ｂ×ｎ）が、０．３＜ｂ×ｎ＜０．６の条件を満たすことにより、発光ピーク波長４５０ｎｍの青色光の励起により、相対発光強度１３５％以上と非常に高くなった。また、表１に示すように、実施例１から５のアルミン酸塩蛍光体は、励起光である発光ピーク波長４５０ｎｍの青色光の反射率が８０％以下と低い。この結果から、実施例１から５のアルミン酸塩蛍光体は、励起光である発光ピーク波長４５０ｎｍの青色光の一部を大きく吸収して、発光強度の高い蛍光を発することが確認できる。
【００６９】
表２に示すように、比較例１は、アルミ酸塩蛍光体の組成において、第二元素（Ｍｇ及びＭｎ）中のＭｎのモル比を示す変数ｎが０．４≦ｎ≦０．７の条件（３）を満たしていない。この比較例１は、反射率が８０％を超えており、実施例１から５のアルミン酸塩蛍光体と比べて反射率が高く、言い換えれば、発光ピーク波長４５０ｎｍの励起光の吸収率が小さく、実施例１から５のアルミン酸塩蛍光体よりも相対発光強度が低くなった。
また、表２に示すように、比較例２は、アルミン酸塩蛍光体の組成において、第一元素（Ｂａ，Ｓｒ）の合計のモル比を示す変数ａと、第二元素（Ｍｇ及びＭｎ）の合計のモル比を示す変数ｂの値が等しく、条件（１）を満たしていない。この比較例２は、相対発光強度が低くなった。
また、表２に示すように、比較例３は、アルミン酸塩蛍光体の組成において、第二元素（Ｍｇ及びＭｎ）中のＭｎのモル比を示す変数ｎが０．４≦ｎ≦０．７の条件（３）を満たしておらず、変数ｎが上限値である０．７を超えて大きい。この比較例３は、相対発光強度が１３％と非常に低かった。
なお、比較例１から３は、いずれも、アルミン酸塩蛍光体の組成において、Ｍｎのモル比を示す変数ｎと変数ｂの積（ｂ×ｎ）が０．３＜ｂ×ｎ＜０．６の条件を満たしていなかった。
【００７０】
また、表１に示すように、実施例１から５のアルミン酸塩蛍光体は、発光スペクトルにおける発光ピークの半値幅が３０ｎｍ以下と狭い。
表１及び図２に示すように、実施例１から５のアルミン酸塩蛍光体は、発光ピーク波長４５０ｎｍの青色光の励起により、発光ピーク波長が５１６ｎｍから５１８ｎｍの範囲内の光を発光した。また、図２の発光スペクトルに示されるように、実施例１のアルミン酸塩蛍光体の発光ピーク波長における相対発光強度は、比較例１の相対発光強度よりも高かった。
【００７１】
また、図３に示すように、実施例１のアルミン酸塩蛍光体は、４２０ｎｍ以上４７０ｎｍ以下の範囲の反射スペクトルが、比較例１のアルミン酸塩蛍光体の前記範囲における反射スペクトルよりも低く、特に波長４２０ｎｍ以上４７０ｎｍ以下の励起光の吸収が高く、この波長範囲の励起光を吸収して、発光強度の高い蛍光を発することが確認できた。
【産業上の利用可能性】
【００７２】
本発明によれば、近紫外から青色領域の光で励起される緑色発光蛍光体として、高い発光強度を有するアルミン酸塩蛍光体を提供することができる。このアルミン酸塩蛍光体を用いた発光装置は、一般照明、車載照明、ディスプレイ、液晶用バックライト、信号機、照明式スイッチ等の幅広い分野での使用することができる。本発明の一実施態様のアルミン酸塩蛍光体は、高い発光強度を有するとともに、発光ピークの半値幅が狭く色純度が高いため、色再現範囲を広げることができ、液晶用バックライト光源に好適に利用できる。
【符号の説明】
【００７３】
１０：発光素子、４０：成形体、５０：蛍光部材、７１：第一の蛍光体、７２：第二の蛍光体、１００：発光装置。
【図１】
0006460141.tif 000003
【図２】
0006460141.tif 000004
【図３】
0006460141.tif 000005